ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0, уголь 5,0-6,0; доломит 36,0-50,0 [1].
Задачей изобретения является повышение водостойкости пористого заполнителя, полученного из шихты.
Технический результат достигается тем, что пихта для производства пористого заполнителя, содержащая глину монтмориллонитовую и доломит, дополнительно содержит сульфат натрия и керамзитовую пыль при следующем соотношении компонентов, мас.%: глина монтмориллонитовая 82,0-85,0; доломит 3,0-5,0; сульфат натрия 2,0-3,0; керамзитовая пыль 9,0-11,0.
В таблице приведены составы шихты для производства пористого заполнителя.
Таблица
Компоненты
Состав, мас.%
1
2
3
Глина монтмориллонитовая
85,0
83,5
82,
Доломит
3,0
4,0
5,0
Сульфат натрия
3,0
2,5
2,0
Керамзитовая пыль
9,0
10,0
11,0
Коэффициент размягчения
~0,85
~0,85
~0,85
В составе шихты для производства пористого заполнителя используют глины монтмориллонитовые, включающие Al - монтмориллонит и Fe - монтмориллонит (нонтронит).
Компоненты сырьевой смеси дозируют в требуемых количествах. Доломит размалывают до порошкообразного состояния, добавляют пашу монтмориллонитовую, сульфат натрия, керамзитовую пыль и смешивают. Полученную шихту увлажняют до 18-24% и формуют из нее гранулы размером 20-40 мм, которые сушат до влажности не более 6% и обжигают при температуре 930-1000°С.
Источники информации
1. SU 1161500, C04B 31/00, 1985.